(57)【特許請求の範囲】
【請求項１】
セメントと粒径１mm未満の微粉体と対セメント比５〜20％の水とを混練した後に圧縮成型することでセメント成形体を製造する低水セメント成形方法において、
微粉体は、破砕した都市ごみ溶融スラグをブラスト材として繰り返し使用したものを用いることを特徴とする低水セメント成形方法。
【請求項２】
都市ごみ溶融スラグを破砕した後に篩選別して粒径1mm未満の都市ごみ溶融スラグと粒径1mm以上の都市ごみ溶融スラグとに分離し、
粒径1mm以上の都市ごみ溶融スラグをブラスト材として繰り返して使用した後に回収し、
回収したブラスト材と前記粒径1mm未満の都市ごみ溶融スラグとを混合したものを前記微粉体として利用することを特徴とする請求項１に記載の低水セメント成形方法。
【請求項３】
脱型後にアルカリ水中又は通常水中で養生することを特徴とする請求項１又は請求項２に記載の低水セメント成形方法。
【請求項４】
脱型後に、アルカリ水中又は通常水中での養生と、その後の乾燥とを繰返し行うことを特徴とする請求項３に記載の低水セメント成形方法。
【請求項５】
繊維体を混練することを特徴とする請求項１〜請求項４のいずれかに記載の低水セメント成形方法。
【請求項６】
セメントと粒径１mm未満の微粉体と対セメント比５〜20％の水とを混練した後に圧縮成型することで製造した低水セメント成形体において、
微粉体は、破砕した都市ごみ溶融スラグをブラスト材として繰り返し使用したものを用いることを特徴とする低水セメント成形体。
【請求項７】
都市ごみ溶融スラグを破砕した後に篩選別して粒径1mm未満の都市ごみ溶融スラグと粒径1mm以上の都市ごみ溶融スラグとに分離し、
粒径1mm以上の都市ごみ溶融スラグをブラスト材として繰り返して使用した後に回収し、
回収したブラスト材と前記粒径1mm未満の都市ごみ溶融スラグとを混合したものを前記微粉体として利用することを特徴とする請求項６に記載の低水セメント成形体。
【請求項８】
繊維体を混練したことを特徴とする請求項６又は請求項７に記載の低水セメント成形体。
【発明の詳細な説明】
【技術分野】
【０００１】
本発明は、低水セメント成形体及び低水セメント成形方法に関するものである。
【背景技術】
【０００２】
従来より、セメントを結合剤として用いたセメント成形体は、土木・建設資材として広く利用されている（たとえば、特許文献１参照。）。
【０００３】
この従来のセメント成形体は、所望の耐圧縮強度を得るために砕石や砂などの骨材を多量に含有し、これにセメントと多量の水とを加えた後に混練し、その後、所定形状にするために型枠内に流し込み、長時間放置して固化させてから脱型し、脱型後も長期間養生して製造している。
【先行技術文献】
【特許文献】
【０００４】
【特許文献１】特開２００７−２９１７８３号公報
【発明の概要】
【発明が解決しようとする課題】
【０００５】
ところが、従来のセメント成形体においては、骨材によって所望の耐圧縮強度が得られるようにしているために、骨材自体に硬度や強度等が要求されており、骨材の材質やサイズ等に制限があった。
【０００６】
その一方で、土木や建設の分野においては、砕石や砂などの資源が枯渇状態となっており、また、砕石時のスラッジや生コンクリートの洗浄時のノロなどのように微粉体が多量に発生しているにもかかわらず、これらの微粉体は、表面積が大きくて固化に必要となるセメントの量が増大し、しかも、強度的に弱いなどの理由から、骨材としては利用されていなかった。
【０００７】
そこで、本発明者は、従来利用されていなかった微粉体を骨材として用い、耐圧縮強度の良好なセメント成形体を製造する技術を開発した。
【課題を解決するための手段】
【０００８】
請求項１に係る本発明では、セメントと粒径１mm未満の微粉体と対セメント比５〜20％の水とを混練した後に圧縮成型することでセメント成形体を製造する低水セメント成形方法において、微粉体は、破砕した都市ごみ溶融スラグをブラスト材として繰り返し使用したものを用いることでセメント成形体を製造することにした。
【０００９】
また、請求項２に係る本発明では、前記請求項１に係る本発明において、都市ごみ溶融スラグを破砕した後に篩選別して粒径1mm未満の都市ごみ溶融スラグと粒径1mm以上の都市ごみ溶融スラグとに分離し、粒径1mm以上の都市ごみ溶融スラグをブラスト材として繰り返して使用した後に回収し、回収したブラスト材と前記粒径1mm未満の都市ごみ溶融スラグとを混合したものを前記微粉体として利用することにした。
【００１０】
また、請求項３に係る本発明では、前記請求項１又は請求項２に係る本発明において、脱型後にアルカリ水中又は通常水中で養生することにした。
【００１１】
また、請求項４に係る本発明では、前記請求項３に係る本発明において、脱型後に、アルカリ水中又は通常水中での養生と、その後の乾燥とを繰返し行うことにした。
【００１２】
また、請求項５に係る本発明では、前記請求項１〜４のいずれかに係る本発明において、繊維体を混練することにした。
【００１３】
また、請求項６に係る本発明では、セメントと粒径１mm未満の微粉体と対セメント比５〜20％の水とを混練した後に圧縮成型することで製造した低水セメント成形体において、微粉体は、破砕した都市ごみ溶融スラグをブラスト材として繰り返し使用したものを用いることで製造することにした。
【００１４】
また、請求項７に係る本発明では、前記請求項６に係る本発明において、都市ごみ溶融スラグを破砕した後に篩選別して粒径1mm未満の都市ごみ溶融スラグと粒径1mm以上の都市ごみ溶融スラグとに分離し、粒径1mm以上の都市ごみ溶融スラグをブラスト材として繰り返して使用した後に回収し、回収したブラスト材と前記粒径1mm未満の都市ごみ溶融スラグとを混合したものを前記微粉体として利用することにした。
【００１５】
また、請求項８に係る本発明では、前記請求項６又は請求項７に係る本発明において、繊維体を混練することにした。
【発明の効果】
【００１６】
本発明では、セメントと粒径１mm未満の微粉体と対セメント比５〜20％の水とを混練した後に圧縮成型することで、耐圧縮強度の良好な微粉体を用いたセメント成形体を製造することができる。
【００１７】
特に、微粉体として都市ごみ溶融スラグを用いた場合には、廃棄物としての都市ごみ溶融スラグの有効利用を図ることもできる。
【００１８】
また、繊維体を混入させた場合には、低水セメント成形体の曲げ強度を増大させることができる。
【００１９】
さらに、脱型後に水中養生させた場合には、固化に必要な充分な反応水を得ることができる。
【発明を実施するための形態】
【００２０】
従来のセメント成形体は、通常30Ｎ／mm2の耐圧縮強度を得るために、たとえば、
セメント：３４４Kg
水    ：１６５Kg
骨材  ：７３３Kg
を混練し、型枠に流し込み、所定時間経過後に脱型し、脱型後も所定期間養生することで製造していた。
【００２１】
これに対して本発明では、骨材資源の枯渇や大量発生する微粉体の処理を考慮して、骨材として微粉体を利用することに着目した。
【００２２】
しかしながら、単に骨材として微粉体を用いた場合には、微粉体の表面積が大きいために、固化に必要となるセメント量が増大し、それに伴って、使用する水の量も増大してしまうことや、骨材を微粉体とすることで耐圧縮強度が低減してしまうことが懸念された。
【００２３】
そのため、骨材として微粉体を用いつつ、セメント成形体としての耐圧縮強度を低減させない技術の開発が必要となった。
【００２４】
そこで、まず、耐圧縮強度を良好に保持するために、ただ単に型枠内で養生してセメント成形体を製造するのではなく、セメントと微粉体を型枠の内部で圧縮して成型することにした。
【００２５】
セメントと微粉体とを型枠の内部で圧縮して成型してみると、加圧力の増大に伴って密度の高いセメント成形体が製造できるものの、密度には自ずと限界があり、その限界付近（約200Kgf/cm2〜1000Kgf/cm2程度）では、セメントや微粉体の微粒子相互の摩擦抵抗に起因してすべりが生じ、加圧力と密度とが比例せずに段階的に密度が増大することがわかった。
【００２６】
このセメントと微粉体との圧縮成型をすべりを発生させずに円滑に行うために、微粉体の摩擦抵抗を低減させるようにある程度の水を添加することを考えた。
【００２７】
従来のセメント成形体においては、セメントと水との水和反応を利用してセメントを固化させているために、骨材自体の吸水も考慮して多用の水を加えていたが、本発明では、セメントと微粉体とを基本的には圧縮成型することで固化させているために、必要最小限の水の添加で十分である。そこで、水分量を調整してセメント成形体を製造したところ、対セメント比で５％未満の水分量ではセメントと微粉体とを円滑に圧縮成型できずに耐圧縮強度が得られず、一方、対セメント比で20％以上の水分量では余剰の水分によって耐圧縮強度が得られず、しかも、成形後に長時間の養生が必要となることがわかった。
【００２８】
以上の検討結果を踏まえて、本発明では、骨材として微粉体を用いることとし、それにセメントと対セメント比５％以上20％未満の水を加え、これらを混練した後に型枠の内部に流し込み、型枠の内部で所定の加圧力（約320Kgf/cm2〜600Kgf/cm2程度）をかけて圧縮成型することにした。
【００２９】
さらに、微粉体の粒径に注目し、微粉体の粒径がセメント成形体の耐圧縮強度に与える影響について検討してみた。
【００３０】
すなわち、
セメント：１００Kg
微粉体  ：３３０Kg
水    ：  １５Kg
とし、微粉体を篩選別して微粉体の粒径が異なるセメント成形体を製造し、その耐圧縮強度を測定した。
【００３１】
すると、微粉体の粒径が1.0mm以上（3.0mm未満）の場合には、17.46Ｎ／mm2と通常のコンクリートよりも耐圧縮強度が低減してしまうことがわかった。
【００３２】
その一方で、微粉体の粒径が1.0mm未満の場合には、31.43Ｎ／mm2と通常のコンクリートよりも耐圧縮強度が増大していることがわかった。
【００３３】
さらに、微粉体の粒径が0.5mm未満の場合には、32.97Ｎ／mm2となり、微粉体の粒径が0.25mm未満の場合には、36.20Ｎ／mm2となり、通常のコンクリートよりも耐圧縮強度が増大していることがわかった。
【００３４】
そのため、以上の検討結果を踏まえて、本発明では、骨材として1.0mm未満、好ましくは0.5mm未満、特に耐圧縮強度を必要とする場合には0.25mm未満の微粉体を篩選別して用い、それにセメントと対セメント比５％以上20％未満の水を加え、これらを混練した後に型枠の内部に流し込み、型枠の内部で所定の加圧力（約320Kgf/cm2〜600Kgf/cm2程度）をかけて圧縮成型することにした。
【００３５】
ここで、微粉体としては、都市ごみ溶融スラグに限らずに、砕石時のスラッジ、生コンクリートの洗浄時のノロ、鋳物砂や金属粉や金属酸化粉や砥石粉やガラス粉やフライアッシュやアスベスト及びアスベスト分解物など、各種の粉末状の物質を利用することができ、いずれの場合でも、上記粒径に篩選別して利用することで良好な耐圧縮強度の低水セメント成形体を得ることができる。
【００３６】
特に、微粉体として都市ごみ溶融スラグを水砕した後に篩選別したものを利用した場合には、廃棄物としての都市ごみ溶融スラグの有効利用を図ることもできる。
【００３７】
この都市ごみ溶融スラグは、通常、水砕によって一般的に0.075mm〜5mmのサイズにばらついた砂粒体として排出される。また、都市ごみ溶融スラグは、マイクロクラックが多く生じており、圧縮強度が通常の石材に比べて非常に低く割れやすいといった欠点を有している。
【００３８】
そのため、都市ごみ溶融スラグを土木用途以外に利用する場合には、排出された状態のままで使用するには適していない。
【００３９】
一方、都市ごみ溶融スラグは、硬度がモース硬度５程度と高く、比重が通常の石材と同程度であって、吸水率が0.3％程度と低く、異物の混入が少ないといった特徴を有している。
【００４０】
そこで、本発明では、排出された都市ごみ溶融スラグをロールクラッシャーで破砕し、その後、破砕した都市ごみ溶融スラグを1mm角メッシュのスクリーンを用いて篩選別した。
【００４１】
これにより、破砕した都市ごみ溶融スラグを、篩選別にてスクリーン上に残留した粒径1mm以上の都市ごみ溶融スラグと、篩選別にてスクリーンを通過した粒径1mm未満の都市ごみ溶融スラグとに分離した。
【００４２】
ここで、都市ごみ溶融スラグのサイズとしては、微粒化するほど耐圧縮強度が向上することから、求められる耐圧縮強度との関係で選択されるが、実用的には１mm以下がよく、0.5mm以下が好ましいく、望ましくは0.25mm以下がよい。
【００４３】
そして、粒径1mm以上の都市ごみ溶融スラグを回収し、それらをショットブラストのブラスト材として供給し、ブラスト材として５〜６回繰り返して利用した。
【００４４】
この粒径1mm以上の都市ごみ溶融スラグは、硬度が高く吸水率が低いなどの特徴から、ブラスト材として使用しても、ブラスト面の粗度やブラスト材としての沈降速度や硬度や耐久性や吸湿による流動性において全く問題がなく、優れたブラスト材として利用することができ、しかも、従来のグリット材と比較すると数分の１程度のコストとなるために、非常に経済的な効果が得られることが確認された。
【００４５】
また、上記ブラスト材として供給された都市ごみ溶融スラグは、ブラスト材として５〜６回繰り返して利用した後に回収した。この回収したブラスト材（都市ごみ溶融スラグ）は、ブラスト材として繰り返して利用されることによって、粉砕や摩耗が行われ、供給時よりもサイズが小さくなっている。なお、回収する際には、ショットブラストにおいて発生する粉末状の金属や錆や塗装剤なども混合された状態で回収した。
【００４６】
この回収したブラスト材（都市ごみ溶融スラグ）を骨材として利用することにした。その際に、回収したブラスト材を篩選別して粒径1mm未満のブラスト材だけを骨材として利用してもよいが、上記篩選別において分離された1mm未満の都市ごみ溶融スラグと混合して骨材として利用することにした。
【００４７】
このように、篩選別により所定サイズ（ここでは、粒径1mm）未満の都市ごみ溶融スラグとブラスト材として繰り返して利用された都市ごみ溶融スラグは、初期の排出された都市ごみ溶融スラグと比べて微粒化されている。これは、初期の都市ごみ溶融スラグは、圧縮強度が低いために、骨材としては不向きであるが、微粒化により圧縮強度が増大し、固化剤の骨材として大量に混合することが可能となるからである。
【００４８】
以上に説明したように、本発明では、セメントと粒径１mm未満の微粉体と対セメント比５〜20％の水とを混練した後に圧縮成型することで低水セメント成形体を製造することにしている。
【００４９】
このように、セメントと微粉体とを圧縮成型することで、良好にセメント成形体を製造することができ、必要十分な水分として対セメント比５〜20％の水を添加することで、従来のセメント成形よりも水の使用量が著しく少なくなって養生時間を大幅に短縮することができるとともに圧縮時のすべりの発生を防いで良好に成型することができ、さらに、骨材となる微粉体の粒径を1mm未満のものを篩選別して用いることで、耐圧縮強度を増大させることができる。
【００５０】
また、水分の含有率が低い低水セメントであるために、圧縮成型直後に脱型することができ、型枠内での養生期間を省略することができ、短期間での製造が可能である。
【００５１】
また、脱型後に、アルカリ水（アルカリ性の水）又は通常水（中和状態の水）の中にたとえば１０時間程度浸漬させ、固化に必要となる充分な反応水を得るようにしてもよい。このアルカリ水中又は通常水中での養生とその後の乾燥（たとえば、３日間自然放置）とを複数回繰り返し行ってもよい。なお、水中に限られず水分が過飽和状態の空気中で養生するようにしてもよい。
【００５２】
また、セメントと微粉体と水とを混練する際に、対セメント重量比が５〜20％の水を添加した場合に限られず、水分を排出可能な構造の脱水型枠を用いて対セメント重量比が20％以上の水を添加し、型枠から脱水された後の残留する水分量が対セメント重量比で５〜20％となるようにしてもよい。
【００５３】
さらに、補強のためにたとえばセルロース等の繊維体を混入させてもよい。繊維体を混入させた場合には、内部に粗粒物を含んでおらず流動性が良好であるために、圧縮成型時に圧縮方向と直交する向きに繊維体が整列されて固化することになり、低水セメント成形体の曲げ強度を増大させることができる。